(57)【要約】      （修正有）【課題】ラミネート時に高温に曝された使用済み離型フィルムの剥離力を新品の離型フィルムの剥離力と同等まで低減する離型フィルムを提供する。【解決手段】フレキシブルプリント基板のフィルム基材とカバーレイフィルムとの熱プレス接着に用いられた使用済みポリブチレンテレフタレート樹脂製離型フィルムを、昇温で示差走査熱量測定を行うと結晶化の際に観察される吸熱温度が１８５℃以上樹脂の融点未満の範囲内の値を示すようにアニール処理することにより、再利用可能な離型フィルム。【選択図】図３
2014208427.tif 000002
【特許請求の範囲】
【請求項１】
フレキシブルプリント基板のフィルム基材とカバーレイフィルムとを熱プレス接着する際に用いられた使用済みポリブチレンテレフタレート樹脂製離型フィルムを、昇温で示差走査熱量測定を行うと結晶化の際に観察される吸熱温度が１８５℃以上かつ樹脂の融点未満の範囲内の値を示すようにアニール処理することにより、再利用可能なことを特徴とする離型フィルム。
【請求項２】
前記アニール処理が、前記使用済みポリブチレンテレフタレート樹脂製離型フィルムをロール状に巻回して加熱されることにより行われることを特徴とする請求項１記載の離型フィルム。
【請求項３】
前記アニール処理が、前記使用済みポリブチレンテレフタレート樹脂製離型フィルムを酸素遮断状態で加熱されることにより行われることを特徴とする請求項２記載の離型フィルム。
【請求項４】
請求項１乃至３の何れか１項に記載の離型フィルムを用いて、前記フィルム基材と前記カバーレイフィルムとを熱プレス接着されたことを特徴とするフレキシブルプリント基板。
【発明の詳細な説明】
【技術分野】
【０００１】
本発明は、離型フィルム及びフレキシブルプリント基板に関し、特に、フレキシブルプリント基板とカバーレイフィルムとを熱プレス接着する際に用いられた使用済み離型フィルムにアニール処理を施した離型フィルム及び該離型フィルムを用いて熱プレス工程を施したフレキシブルプリント基板に関する。
【背景技術】
【０００２】
一般的に、フレキシブルプリント基板は、フィルム基材表面の回路パターン上に、接着剤層を介してカバーレイフィルムが被覆されることにより、回路パターンが保護される。フィルム基材上へのカバーレイフィルムの被覆（ラミネート）は、プレス熱盤による熱圧着により行われる。その際に、カバーレイフィルム表面を保護すると共に、フィルム基板に形成されたスルーホールが接着剤で塞がれることを回避するために離型フィルムが使用されている。
【０００３】
このような離型フィルムとしては、カバーレイフィルムとの剥離性に優れたものが望まれる。すなわち、フィルム基材とカバーレイフィルムとを熱プレス接着した後に、離型フィルムがカバーレイフィルムから簡単に引き剥がせるものが好ましい。離型フィルムの具体的な組成としては、例えば、ポリブチレンテレフタレート樹脂から成るものが知られている（例えば、特許文献１、２参照）。
【０００４】
ところで、近年は、省資源による経済性や環境保護の理由から、フィルム基材とカバーレイフィルムとを熱プレス接着する際に一度用いられた離型フィルム（以下、「使用済み離型フィルム」という）を再利用することが望まれている。
【先行技術文献】
【特許文献】
【０００５】
【特許文献１】特開２００５−２１２４５３号公報
【特許文献２】特開２０１０−１９４８４１号公報
【発明の概要】
【発明が解決しようとする課題】
【０００６】
しかしながら、上述したような使用済み離型フィルムは、カバーレイフィルムをフィルム基板にラミネートする際に、離型フィルムが高温（例えば、１７５°）に曝されることにより、離型フィルムの剥離性が悪化する。すなわち、フィルム基材とカバーレイフィルムとを熱プレス接着した後に、離型フィルムをカバーレイフィルムから引き剥がす際に要する力（剥離力）が新品の離型フィルムと比較して著しく増大する。これにより、離型フィルムをカバーレイフィルムから引き剥がす際の作業性が悪化すると共に、カバーレイフィルム表面に強固に接着された離型フィルムを引き剥がすことでカバーレイフィルム表面にしわや傷等のダメージが生じる虞があるため、使用済み離型フィルムをそのまま再利用することは難しいという問題があった。
【０００７】
そこで、ラミネート時に高温に曝された使用済み離型フィルムの剥離力を新品の離型フィルムの剥離力と同等まで低減するために解決すべき技術的課題が生じてくるのであり、本発明は、この課題を解決することを目的とする。
【課題を解決するための手段】
【０００８】
本発明者が鋭意研究を重ねた結果、使用済み離型フィルムを通常の熱プレス工程におけるプレス温度よりも高温でアニール処理して体積飽和（フィジカルエージング）させると、樹脂の結晶化と思われる材料変質が生じ、使用済み離型フィルムの剥離性が新品の離型フィルムの剥離性と同等まで改善できることを発見した。
【０００９】
また、本発明者は、アニール処理を施した使用済み離型フィルムに対して示差走査熱量測定を実施すると観察される、ポリブチレンテレフレフタレート樹脂の結晶化のための吸熱ピークの温度（以下、「結晶化のための吸熱温度」という）が、使用済み離型フィルムの剥離力の指標となることを見出した。特に、ポリブチレンテレフレフタレート樹脂の結晶化のための吸熱温度が、１８５℃以上から樹脂の融点未満の範囲内の値をとる場合には、使用済み離型フィルムの剥離力が、新品の離型フィルムの剥離力と同等まで低減されることを見出した。
【００１０】
本発明は、上記目的を達成するために提案するものであり、請求項１記載の発明は、フレキシブルプリント基板のフィルム基材とカバーレイフィルムとを熱プレス接着する際に用いられた使用済みポリブチレンテレフタレート樹脂製離型フィルムを、昇温で示差走査熱量測定を行うと結晶化の際に観察される吸熱温度が１８５℃以上かつ樹脂の融点未満の範囲内の値を示すようにアニール処理することにより、再利用可能な離型フィルムを提供する。
【００１１】
この構成によれば、使用済み離型フィルムの結晶化のための吸熱温度が１８５℃以上樹脂の融点未満の範囲内に現れるように離型フィルムをアニール処理することで、離型フィルム内に材料の結晶化と思われる材料変質が生じ、使用済み離型フィルムの剥離性を新品のものと同等まで改善できる、すなわち、使用済み離型フィルムの剥離力が新品の離型フィルムの剥離力と同等まで低減されることを見出した。
【００１２】
請求項２記載の発明は、請求項１に記載の離型フィルムの構成に加えて、前記アニール処理が、前記使用済みポリブチレンテレフタレート樹脂製離型フィルムをロール状に巻回して加熱されることにより行われる離型フィルムを提供する。
【００１３】
この構成によれば、使用済み離型フィルムがロール状に巻回された状態でアニール処理されることにより、多量の使用済み離型フィルムを一度にアニール処理可能なため、再利用に好適な離型フィルムを効率良く得ることができ、また、使用済み離型フィルムが、ロール周方向への熱膨張を制限された状態で加熱されるため、使用済み離型フィルムが不均一に熱膨張することに起因するしわの発生を抑制して、再利用に好適な離型フィルムの歩留まりを向上させることができる。
【００１４】
請求項３記載の発明は、請求項２に記載の離型フィルムの構成に加えて、前記アニール処理が、前記使用済みポリブチレンテレフタレート樹脂製離型フィルムを酸素遮断状態で加熱されることにより行われる離型フィルムを提供する。
【００１５】
この構成によれば、使用済み離型フィルムをアニール処理する際、使用済み離型フィルムが酸素に曝されることを回避するため、使用済み離型フィルムが高温下で酸素劣化することなく、再利用に好適な離型フィルムの歩留まりを更に向上させることができる。
【００１６】
請求項４記載の発明は、請求項１乃至３の何れか１項に記載の離型フィルムを用いて、基材フィルムとカバーレイフィルムとを熱プレス接着されたフレキシブルプリント基板を提供する。
【００１７】
この構成によれば、良好な剥離性を維持した離型フィルムを繰り返し使用可能なため、省資源化を実現して環境に優しく、熱プレス接着に要するコストを低減することができる。
【発明の効果】
【００１８】
請求項１記載の発明は、使用済み離型フィルムの剥離力を新品の離型フィルムの剥離力と同等まで低減して、再利用に好適な離型フィルムを得ることができる。
【００１９】
請求項２記載の発明は、多量の使用済み離型フィルムを一度にアニール処理して、再利用に好適な離型フィルムを効率良く得ると共に、使用済み離型フィルムが不均一に熱膨張することに起因するしわの発生を抑制して、再利用に好適な離型フィルムの歩留まりを向上させることができる。
【００２０】
請求項３記載の発明は、使用済み離型フィルムが高温下で酸素劣化することなく、再利用に好適な離型フィルムの歩留まりを更に向上させることができる。
【００２１】
請求項４記載の発明は、環境に優しく、低コストでフレキシブルプリント基板の熱プレス接着を実現することができる。
【図面の簡単な説明】
【００２２】
【図１】フレキシブルプリント基板の熱プレス工程を示す説明図であり、（ａ）は、プレス熱盤で熱圧着する前の状態を示す図であり、（ｂ）は、プレス熱盤で熱圧着している状態を示す図であり、（ｃ）は、離型フィルムをカバーレイフィルムから剥離する状態を示す図である。
【図２】アニール処理を施した離型フィルムにおける結晶化のための吸熱温度の温度特性を示す図。
【図３】離型フィルムにおける結晶化のための吸熱温度と剥離力との関係を示す図。
【図４】１９０℃でアニール処理を行った離型フィルムの時間特性に関する示差走査熱量測定の結果を示す図。
【図５】１８０℃でアニール処理を行った離型フィルムの時間特性を関する示差走査熱量測定の結果を示す図。
【図６】ロール状の使用済み離型フイルムを示す図。
【発明を実施するための形態】
【００２３】
本発明は、使用済み離型フィルムの剥離性を新品のものと同等まで改善するという目的を達成するために、フレキシブルプリント基板のフィルム基材とカバーレイフィルムとを熱プレス接着する際に用いられた使用済みポリブチレンテレフタレート樹脂製離型フィルムを、昇温で示差走査熱量測定を行うと結晶化の際に観察される吸熱温度が１８５℃以上かつ樹脂の融点未満の範囲内の値を示すようにアニール処理することにより、再利用可能な離型フィルムにより実現した。
【実施例】
【００２４】
以下に、本発明の実施例について説明する。
【００２５】
まず、使用済み離型フィルムのアニール処理を説明する。
【００２６】
アニール処理を施す使用済みの離型フィルムは、図１に示すような、カバーレイフィルムをフィルム基材にラミネートする通常の熱プレス接着工程を経ることで得られる。すなわち、まず、フレキシブルプリント基板１０を構成するフィルム基材１１、エポキシ樹脂製接着剤層１２、及びポリイミド樹脂製カバーレイフィルム１３の順に重ね合わせ、このカバーレイフィルム１３の上にポリブチレンテレフタレート樹脂製離型フィルム２０（積水化学工業株式会社製、商品名：ＯＴフィルム、融点：２２３℃）を重ねて、上下から一対のプレス熱盤Ｐで押圧する。その後、プレス熱盤Ｐからフレキシブルプリント基板１０と離型フィルム２０とを取り出し、カバーレイフィルム１３から離型フィルム２０を引き剥がすことにより、使用済み離型フィルムを得ることができる。本実施例の熱プレス接着工程では、プレス温度を１７５℃、プレス圧を４ＭＰａに設定したが、各部材の物性に応じて適宜変更して構わない。
【００２７】
使用済み離型フィルムへのアニール処理は、上述した一対のプレス熱盤間に使用済み離型フィルムを挟み、所定温度、所定時間で加熱することにより行う。本実施例では、使用済み離型フィルムに対して、加熱温度１９５℃、加熱時間１０秒の条件でアニール処理を行った。
【００２８】
また、本実施例との比較例として、上述した使用済み離型フィルムに対して温度条件を変えてアニール処理を行った。比較例１は、アニール処理を行わなかったもの、比較例２は、加熱温度１７５℃、加熱時間１０秒でアニール処理したもの、比較例３は、加熱温度１８５℃、加熱時間１０秒でアニール処理したものである。
【００２９】
次に、実施例及び各比較例に係る離型フィルムについて、昇温での示差走査熱量測定で観察される吸熱ピークの温度、すなわち、結晶化のための吸熱温度Ｔｃを測定する手順について説明する。
【００３０】
示差走査熱量測定は、上述した実施例及び各比較例に係る離型フィルムについて、示差走査熱量計（ＴＡ  Ｉｎｓｔｒｕｍｅｎｔｓ社製、型番：Ｑ２０0）を用いて昇温速度１０℃／ｍｉｎで行った。
【００３１】
実施例及び各比較例に係る離型フィルムの示差走査熱量測定の結果を図２に示す。また、結晶化のための吸熱温度Ｔｃと、比較例１を基準とした吸熱温度Ｔｃにおける単位グラム当たりの熱量であるピーク高さとを表１に示す。
【表１】
2014208427.tif 000003
【００３２】
図２及び表１から、アニール処理の処理温度が融点Ｔｍである２２３℃に近づくに従って、結晶化のための吸熱温度Ｔｃも高くなることが分かる。また、アニール処理の処理温度が融点Ｔｍに近づくに従って、結晶化のための吸熱温度Ｔｃで観察されるピーク高さも大きくなることが分かる。
【００３３】
次に、実施例及び各比較例に係る離型フィルムの剥離力の測定手順を説明する。
離型フィルムの剥離力を測定するにあたっては、まず、これら離型フィルムを用いて通常の熱プレス接着を行う。実施例及び各比較例では、プレス温度１８５℃、プレス圧４ＭＰａで熱プレスを行い、プレス熱盤からフレキシブルプリント基板と離型フィルムとを取り出す。その後、２０秒以内に離型フィルムに対して垂直に当てたプッシュプルゲージで離型フィルム上の３点の最大剥離力を測定する。そして、これら３点の最大剥離力の平均値を、その離型フィルムの剥離力とした。
【００３４】
実施例及び各比較例に係る離型フィルムの結晶化のための吸熱温度Ｔｃと剥離力とを表２に示す。また、実施例及び比較例２、３並びに温度条件を変えてアニール処理を行った離型フィルムの結晶化のための吸熱温度Ｔｃと剥離力の分布を図３に示す。
【表２】
2014208427.tif 000004
【００３５】
図３から、結晶化のための吸熱温度Ｔｃが、１８５℃以上で融点Ｔｍである２２３℃未満の値を示す場合には、離型フィルムの剥離力が５ｇを下回っていることが分かる。
新品の離型フィルムの剥離力は、３〜５ｇに設定されており、結晶化のための吸熱温度Ｔｃが１８５℃以上２２３℃未満の範囲の値を示す使用済み離型フィルムの剥離力は、新品の離型フィルムの剥離力と同等まで低減されていることが分かる。
【００３６】
なお、本発明者は、アニール処理の加熱温度を１９０℃以上に設定すると、離型フィルムを示差走査熱量測定する際に観察される結晶化に起因する吸熱温度Ｔｃが、１８５℃以上でポリブチレンテレフタレート樹脂の融点Ｔｍである２２３℃未満の範囲の値をとることが見出したが、結晶化に起因する吸熱温度Ｔｃが１８５℃以上２２３℃未満の範囲の値をとるのであれば、加熱温度を１９０℃以下に設定しても構わない。
【００３７】
次に、上述したアニール処理は、温度依存性が大きく、時間依存性が小さいことを示す。図４は、使用済み離型フィルムに対して、加熱温度を１９０℃に設定し、処理時間を５秒、１５秒と変えてアニール処理を行った各離型フィルムについて、上述した示差走査熱量計を用いて昇温速度１０℃／ｍｉｎで熱分析を行ったものである。また、これら熱分析により得られた結晶化のための吸熱温度Ｔｃ、比較例１を基準としたピーク高さ、及び剥離力を表３に示す。
【表３】
2014208427.tif 000005
【００３８】
また、使用済み離型フィルムに対して、加熱温度を１８５℃に設定し、処理時間を５秒、１５秒と変えたアニール処理を行った各離型フィルムについて、同様に示差走査熱量計を用いた熱分析の結果を図５に示す。また、これら熱分析により得られた結晶化のための吸熱温度Ｔｃ、ピーク高さ及び剥離力を表４に示す。
【表４】
2014208427.tif 000006
【００３９】
図４及び表３から、結晶化のための吸熱温度Ｔｃが１８５℃以上２２３℃未満の範囲の値をとる場合には、アニール処理の処理時間の長短に係らず、使用済み離型フィルムの剥離力は、新品の離型フィルムの剥離力と同等まで下がることが分かる。
【００４０】
一方、図５及び表４から、結晶化のための吸熱温度Ｔｃが１８５℃未満の値をとる場合には、アニール処理の処理時間を長くしても、使用済み離型フィルムの剥離力は、アニール処理を行っていない比較例１に係る離型フィルムの剥離力（１５ｇ）よりも若干下回る程度に留まり、また、新品の離型フィルムの剥離力（３〜５ｇ）と比較しても高いことが分かる。
【００４１】
すなわち、使用済み離型フィルムにアニール処理を施しても、昇温での示差走査熱量分析において観察される結晶化のための吸熱温度が１８５℃以上に達しなければ、アニール処理時間の長短に係らず、使用済み離型フィルムの剥離力は低下しないことが分かる。
したがって、離型フィルムを再利用するために行うアニール処理は、時間依存性が低く、温度依存性が高いことを見出された。
【００４２】
以上、本発明に係る離型フィルムは、使用済みの離型フィルムに上述したアニール処理を施すことにより、離型フィルム内に材料の結晶化と思われる材料変質が生じるため、使用済み離型フィルムの剥離性を新品の離型フィルムのものと同等まで向上させることができる。
【００４３】
また、上述したアニール処理を施した使用済み離型フィルムを用いることにより、フレキシブルプリント基板のフィルム基材とカバーレイフィルムとの熱プレス接着を、環境に優しく、且つ、低コストで実現することができる。
【００４４】
次に、多量の使用済み離型フィルムを一度にアニール処理する手順について説明する。
【００４５】
まず、図６に示すように、シート状の使用済み離型フィルムを心棒３１の回りに巻回してロール状の使用済み離型フィルム３０を用意する。具体的には、使用済み離型フィルムをペレタイザーでペレット化し、このペレットをダイでシート状に変形させて円筒状の心棒３１の周囲に巻回させることで、ロール状の使用済み離型フィルム３０が得られる。本実施例では、ロール状の使用済み離型フィルム３０の厚みｔを５３ｍｍに設定した。
【００４６】
次に、ロール状に巻回された使用済み離型フィルム３０を容積２１５Ｌの恒温炉内に配置し、炉内温度１９０℃、加熱時間６時間でアニール処理する。恒温炉のオーブンの加熱能力は４．５ｋＷである。本実施例では、図６中のロール状に巻回された使用済み離型フィルム３０の内周部分Ａが、フィルム表面からの熱伝導により徐々に昇温されるため、炉内温度及び加熱時間は、内周部分Ａにおいて結晶化のための吸熱温度Ｔｃが１８５℃以上で融点Ｔｍ未満の値を示す範囲で適宜調整して構わない。
【００４７】
オーブンでロール状の使用済み離型フィルム３０を加熱する前に、恒温炉内を酸素遮断状態にすること、すなわち、炉内を真空引きして窒素等の不活化ガスで置換したり、不活化ガスを炉内に流入させて酸素を追い出したりすることが好ましい。これにより、加熱時に、ロール状の使用済み離型フィルム３０が酸素に曝されることを防止できる。
【００４８】
上述したアニール処理を施したロール状の使用済み離型フィルム３０の結晶化のための吸熱温度Ｔｃと剥離力とを表５に示す。結晶化のための吸熱温度Ｔｃ及び剥離力の測定は、図６中のＡに示す内周部分と、図６中のＢに示すロール状に巻回された使用済み離型フィルムの外周部分とで行った。
【表５】
2014208427.tif 000007
【００４９】
表５から、ロール状に巻回された使用済み離型フィルム３０の内周部分Ａと、外周部分Ｂとは、いずれも結晶化のための吸熱温度Ｔｃが、１８５℃以上で融点Ｔｍである２２３℃未満の値を示しており、剥離力が、新品の離型フィルムの剥離力（３〜５ｇ）を下回っている。すなわち、使用済み離型フィル３０をロール状に巻回しても一度にアニール処理可能であり、再利用に好適な離型フィルムを効率良く得ることができる。
【００５０】
また、上述したように使用済み離型フィルムをロール状に巻回した状態でアニール処理することにより、例えば、シート状の使用済み離型フィルムをそのまま加熱するとシート長手方向での不均一な熱膨張によってしわが生じ易いのに対して、ロール状の使用済み離型フィルム３０では、ロール周方向への熱膨張を制限されるため、熱膨張に起因するしわの発生が抑制されて、再利用に好適な離型フィルムの歩留まりを向上させることができる。
【００５１】
また、ロール状の使用済み離型フィルム３０が酸素遮断状態でアニール処理されることにより、使用済み離型フィルムが高温下で酸素に曝されることに起因した酸素劣化の発生を防止されるため、再利用に好適な離型フィルムの歩留まりを更に向上させることができる。
【００５２】
なお、本発明は、本発明の精神を逸脱しない限り種々の改変をなすことができ、そして、本発明が該改変されたものにも及ぶことは当然である。
【００５３】
本発明は、アニール処理を施したポリブチレンテレフタレート樹脂製の使用済み離型フィルムの剥離力が５ｇ以下に低減されるものであれば良く、結晶化のための吸熱温度が１８５℃を若干下回っても構わない。
【００５４】
本発明に係る離型フィルムに対するアニール処理の具体的な方法としては、上述したものに限定されず、例えば、一定の処理温度に加熱したロール間を通過させて連続的に加熱するものであっても構わない。
【００５５】
本発明に係る離型フィルムは、単層構造であっても、複層構造であっても構わない。
【００５６】
また、本発明に係る離型フィルムの具体的組成は、ポリブチレンテレフタレート樹脂単体であっても、ポリブチレンテレフタレート樹脂と他の樹脂との混合樹脂であっても、ポリブチレンテレフタレート樹脂に添加剤を含めたものであっても構わない。
【符号の説明】
【００５７】
１０・・・  フレキシブルプリント基板
１１・・・  フィルム基板
１２・・・  接着剤層
１３・・・  カバーレイフィルム
２０・・・  離型フィルム
３０・・・  ロール状に巻回された使用済み離型フィルム
Ｐ  ・・・  プレス熱盤
【図１】
2014208427.tif 000008
【図２】
2014208427.tif 000009
【図３】
2014208427.tif 000010
【図４】
2014208427.tif 000011
【図５】
2014208427.tif 000012
【図６】
2014208427.tif 000013